СПОСОБ ПОЛУЧЕНИЯ АЛЮМИНИЙ-ЦИРКОНИЕВОГО СПЛАВА ИЗ ОКСИДНОГО МАТЕРИАЛА

1. Способ получения алюминий-циркониевого сплава из оксидного материала, включающий подготовку шихты путем дозирования и смешивания оксидного цирконийсодержащего материала, алюминия и флюсующей добавки, восстановительную плавку шихты и отделение сплава от шлака, отличающийся тем, что в качестве флюсующей добавки используют смесь щелочноземельных металлов и их фторидов, или смесь оксидов щелочноземельных металлов и их фторидов, или смесь щелочноземельных металлов, их оксидов и фторидов, шихту готовят с обеспечением следующего соотношения диоксида циркония, алюминия, щелочноземельного металла и/или оксида щелочноземельного металла, фторида щелочноземельного металла по массе 1:(0,4-1,4):(0,18-0,6):(0,07-0,2), а восстановительную плавку ведут при температуре 1450-1750°С.
2. Способ по п.1, отличающийся тем, что в качестве щелочноземельного металла используют кальций.
3. Способ по п.1, отличающийся тем, что в качестве щелочноземельного металла используют магний.
4. Способ по п.1, отличающийся тем, что в качестве оксидного цирконийсодержащего материала используют диоксид циркония или цирконийсодержащий шлак от производства ферросиликоциркония или ферроалюминоциркония.
5. Способ по п.1, отличающийся тем, что в качестве оксидного цирконийсодержащего материала используют смесь диоксида циркония и оксида тугоплавкого металла.